R E V E N D I C A T I O N S 1 - Procédé de fabrication dlun corps de boite, caractérisé en ce qu'il consiste (a) à revêtir une ébauche ferreuse en tôle noire d'une émulsion acide aqueuse d'une résine choisie parmi-les résines époxy, les mélanges de résines époxy avec des résines aminoplastes, des mélanges de résine époxy avec des résines phénoplastes, des résines époxy estérifiées et des mélanges de ces diverses résines ; (b) à faire durcir au moins partiellement la résine in situ sur l'ébauche; (c) à façonner un corps de boite avec ébauche revêtue de résine au moins partiellement durcie. 2 - Procédé de fabrication d'un corps de boîte, caractérisé en ce qu'il consiste (a) à revêtir une ébauche ferreuse en tôle noire d'une émulsion acide aqueuse ayant un pH d'environ 2 à 7 d'une résine dont la masse moléculaire moyenne est inférieure à environ 2 000, ladite résine étant choisie parmi les résines époxy, les mélanges de résines époxy avec des résines aminoplastes, des mélanges de résine époxy avec des résines phénoplastes, des résines époxy estérifiées et des mélanges de ces diverses résines; (b) à faire durcir partiellement la résine in situ sur l'ébauche en chauffant l'ébauche revêtue jusqu'à une température de pointe du métal ne dépassant pas environ 104 à 116 OC (c) à appliquer sur l'ébauche revêtue et partiellement durcie un lubrifiant externe hydrosoluble ;; (d) à façonner un corps de boite avec 1' ébauche revêtue avec le revetement de résine au moins partiellement durcie et le lubrifiant (e) a rincer à lteau l'ébauche formée pour enlever le lubrifiant (f) revêtir le corps de boîte ainsi rincé d'une couche de finition thermodurcissable ; et (g) à faire durcir finalement ce dernier revêtement et la résine à une température d'environ 150 à 260 OC. 3 - Corps de boîte, -caractérisé en ce qu'il comprend une feuille de tôle noire ferreuse portant un revêtement partiellement durci seulement d'une résine choisie parmi les résines époxy, les mélanges de résines époxy avec des résines aminoplastes, des mélanges de résine époxy avec des résines phénoplastes, des résines épo xy estérifiées et des mélanges de ces diverses résines ; 4 - Procédé selon la revendication 1, caractérisé en ce qu'on effectue le stade (b) à une température de pointe du métal ne dépassant pas environ de 104 à 116 OC. 5 - Procédé selon la revendication 1, caractérisé en ce que l'émulsion comprend essentiellement un mélange d'une résine époxy et d'une résine aminoplaste et environ 1 a 5 g par litre de peroxyde d'hydrogène à titre d'agent oxydant, son pH étant d'environ 2 à 7 et ledit revêtement étant appliqué par immersion de l'ébauche dans l'émulsion. 6 - Procédé selon la revendication 1, caractérisé en ce que l'émulsion comprend essentiellement un mélange d'une résine époxy et d'une résine phénoplaste et environ 1 à 5 g par litre de peroxyde d'hydrogène à titre d'agent oxydant, son pH étant d'environ 2 à 7 et ledit revêtement étant appliqué par immersion à l'ébauche dans l'émulsion. 7 - Procédé selon la revendication 1, caractérisé en ce que l'émulsion aqueuse est suffisamment acide pour former un revêtement de conversion à la surface de 11 ébauche pendant la mise en oeuvre du stade (a). 8 - Procédé selon la revendication 1, caractérisé en ce que le composant résine époxy dans l'émulsion a une masse moléculaire inférieure à 2 000 environ. 9 - Procédé selon la revendication 1, caractérisé en ce qu'on soumet la boîte- revêtue et façonnée & un durcissement final & une température d'environ 150 à-260 OC. 10 - Procédé selon la revendication 1, caractérisé en ce que l'ébauche revêtue porte un lubrifiant externe hydrosoluble pendant la mise en oeuvre du stade (c). 11 - Procédé selon la revendication 1, caractérisé en ce que l'émulsion comprend essentiellement une résine époxy estérifiée et son pH est d'environ 2 à 7. 12 - Procédé de fabrication d'un corps de boite, caractérisé en ce qu'il consiste (a) à revêtir une ébauche ferreuse en tôle noire d'une émulsion acide aqueuse d'une résine dont la masse moléculaire moyenne est inférieure & 2 000 environ et qui est choisie parmi les résines époxy, les mélanges de résines époxy avec des résines aminoplastes, des mélanges de résine époxy avec des résines phéno plastes, des résines époxy estérifiées et des mélanges de ces diverses résines; (b) à faire durcir partiellement la résine in situ sur ltébauche revêtue en chauffant cette ébauche jusqu'8 une température de pointe du métal d'environ 104 a 116 OC ; (c) à façonner un corps de boite avec l'ébauche revêtue avec ladite résine partiellement durcie et un lubrifiant; et (d) à soumettre la résine à un durcissement final à une texpérature d'environ 150 à 26Q OC, 13 - Procédé de fabrication d'un corps de boite, caractérisé en ce qu'il consiste : (a) & revêtir une ébauche ferreuse en tôle noire d'une émulsion acide aqueuse dune résine dont la masse molé- culaire moyenne est inférieure à 2 000 environ et qui est choisie parmi les résines époxy, les mélanges de résines époxy avec des résines aminoplastes, des mélanges de résine époxy avec des résines phénoplastes, des résines époxy estérifiées et des mélanges de ces diverses résines ; (b) à chauffer la: :résine in situ sur l'ébauche pour chasser lthumi- dité et les solvants, ledit revêtement formant une pellicule liée à l'ébauche par un revêtement de conversion organique-minéral (c) à façonner l'ébauche en un corps de boite par des opérations successives de bombage et d'emboutissage; et (d) à soumettre la pellicule de résine à un durcissement final sur le corps de la boite.